(57)【要約】【課題】歯牙に塗布する歯のマニキュア用に使用するコーティング剤組成物において、美容上の効果を高めることを可能とする。【解決手段】セラック、エステルガム、増粘・皮膜剤、界面活性剤、およびエタノールを主成分とする歯のマニキュア用コーティング剤組成物である。エステルガムは、樹脂酸のペンタエリスリトールもしくはグリセリンエステルである。増粘・皮膜剤は、アクリル酸・アクリルアミド・アクリル酸エチル共重合体である。界面活性剤は、非水溶性界面活性剤であり、水酸基が３個以上の多価アルコール及びその脱水縮合物と炭素数８以上の脂肪酸及び／又はアビエチン酸やネオアビエチン酸等を含有する樹脂酸の油溶性エステルから選ばれる。また、顔料、抗う蝕作用を有する薬効成分、殺菌剤・抗菌剤から選ばれた１種又は２種以上を副成分として添加する。顔料は、雲母チタン、酸化チタン、ヒドロキシアパタイト、シリカ被覆酸化チタンから選ばれる。【選択図】なし【特許請求の範囲】
【請求項１】
セラック、エステルガム、増粘・皮膜剤、およびエタノールを主成分とすることを特徴とする歯のマニキュア用コーティング剤組成物。
【請求項２】
セラックの含有量が１．０〜１６．０ｗｔ％、好ましくは３．０〜１２．０ｗｔ％、
エステルガムの含有量が０．５〜５．０ｗｔ％、好ましくは１．０〜３．５ｗｔ％、
増粘・皮膜剤として、アクリル酸・アクリルアミド・アクリル酸エチル共重合体の含有量が２．０〜１２．０ｗｔ％、好ましくは３．５〜９．０ｗｔ％、
界面活性剤の含有量が０．１〜３．５ｗｔ％、好ましくは１．０〜３．０ｗｔ％、
およびエタノールからなることを特徴とする歯のマニキュア用コーティング剤組成物。
【請求項３】
請求項１および請求項２記載のエステルガムは、樹脂酸のペンタエリスリトールもしくはグリセリンエステルであることを特徴とする請求項１および請求項２記載の歯のマニキュア用コーティング剤組成物。
【請求項４】
請求項２記載の界面活性剤は、非水溶性界面活性剤であり、水酸基が３個以上の多価アルコール及びその脱水縮合物と炭素数８以上の脂肪酸、ヒドロキシ酸、樹脂酸との単一あるいは混合エステル化物の１種あるいは２種以上からなることを特徴とする請求項１から請求項３記載の歯のマニキュア用コーティング剤組成物。
【請求項５】
顔料、抗う蝕作用を有する薬効成分、殺菌剤・抗菌剤からなる群より選ばれた１種または２種以上を副成分として添加することを特徴とする請求項１から請求項４記載の歯のマニキュア用コーティング剤組成物。
【請求項６】
請求項５記載の顔料は、雲母チタン、酸化チタン、ヒドロキシアパタイト、およびシリカ被覆酸化チタンから選ばれた１種または２種以上を全組成物中の０．５〜６．０ｗｔ％含有することを特徴とする請求項１から請求項５記載の歯のマニキュア用コーティング剤組成物。
【発明の詳細な説明】
【技術分野】
【０００１】
本発明は、歯のマニキュア用に使用するコーティング剤組成物に関する。
【背景技術】
【０００２】
歯に光沢、輝き、白さなどの美容効果をあげるための歯美容塗布剤が知られている。
また、歯のマニキュアも市販されている。
【０００３】
一例として、セラックのアルコール溶液、魚鱗箔ペースト等の基質改善剤、酸化チタン等の顔料、および白濁防止剤を主成分としてなる歯牙の被覆用組成物（特許文献１）が挙げられる。
【０００４】
また、Ｎ−メタクリロイルエチルＮ，Ｎ−ジメチルアンモニウム・α−Ｎ−メチルカルボキシベタイン・メタクリル酸ブチル共重合体と、エタノールと、セラックおよび酢酸ビニル樹脂から選ばれた少くとも一種の樹脂と、体質顔料、天然パールおよび酸化チタンから選ばれた少くとも一種の顔料とを含む歯の塗布液（特許文献２）も提案されている。
なお、前記Ｎ−メタクリロイルエチルＮ，Ｎ−ジメチルアンモニウム・α−Ｎ−メチルカルボキシベタイン・メタクリル酸ブチル共重合体は、三菱化学（株）から「ユカフォーマー・ＡＭ−７５」の商品名で、３８〜４２％無水エタノール溶液〔粘度５００〜２０００ｃｐｓ（３０℃）〕のグレード番号「２０１」、「２０４」、および２８〜３２％無水エタノール溶液〔粘度５０〜２００ｃｐｓ（３０℃）〕のグレード番号「２０２」、「Ｒ２０５」、「Ｒ２０５Ｓ」、「２０６」の製品が市販されている。
【０００５】
また、炭素数４以下のアルコールとＮ−メタクリロイルオキシエチルＮ，Ｎ・ジメチルアンモニウム・α−Ｎ−メチルカルボキシベタイン・メタクリル酸ブチル共重合体を含有し、消臭剤もしくは殺菌剤もしくは香料を含むことを特徴とした歯用塗布液（特許文献３）も提案されている。
この歯用塗布液は、さらに、セラックもしくは酢酸ビニル樹脂の１種もしく両方を添加できると記載されている。
【０００６】
また、セラック及び酢酸ビニル樹脂の少なくとも一方を含み、主溶剤がエタノールである歯の塗布液（特許文献４）も提案されている。
この歯の塗布液は、さらに、分散剤であると共に、樹脂に耐水性を付与するＮ−メタクリロイルオキシエチルＮ，Ｎ−ジメチルアンモニウム−α−Ｎ−メチルカルボキシベタイン・メタクリル酸ブチル共重合体を添加できると記載されている。
【０００７】
さらに、セラックとロジンとを主成分とし、副成分に顔料、顔料の分散剤、染料、抗う蝕作用を有する薬効成分、抗菌剤、増粘剤、光彩反射剤、漂白剤、香料などを添加することにより、速乾性、持続力、色調、光沢、除去容易性に優れた美容用、虫歯予防用の歯牙塗布用組成物（特許文献５）も提案されている。
この歯牙塗布用組成物は、さらに、顔料の分散剤として、Ｎ−メタクリルエチルＮ，Ｎ−ジメチルアンモニウム−α−Ｎ−メチルカルボキシベタイン・メタアクリル酸アルキル共重合体を用いることができると記載されている。
【０００８】
前記歯牙塗布用組成物（特許文献５）は、セラックとロジンとの好ましい配合量が５〜２５ｗｔ％で、１０ｗｔ％より少ないと被膜強度が低下するとしている。
また、前記歯牙塗布用組成物において、顔料の分散剤として記載された前記共重合体は、親水性ポリマーであり、顔料分散性に寄与する効果はあるものの、膜の強度保持上、自ずから配合量に上限があり、事実、市販品において、雲母チタンのパール光沢は、その性能を十分に発揮し得ず、美容上の効果を高めているとは認めがたい。
【０００９】
一方、現行市販品は、長時間水にさらされた条件下では膜が白化し、著しく美的外観が損なわれる。しかし、塗布膜は強靱であり、歯磨きでみがいても容易に除去できない。
この強靱さが、塗布膜除去に際し、問題となっている。
また、歯のマニキュアの塗布膜は、歯に塗布後、乾燥させた後は、食物を取らないかぎり３〜５時間、口腔中の湿潤な環境中で、はがれることがない強度を保持し、白化せず、光沢を保つことがのぞましい。
かつ、その後、歯磨きでの洗浄により、キレイに落ちることが望まれる。
【００１０】
別途、整髪料組成物について、被膜形成性物質の一つとして、アクリル酸・アクリルアミド・アクリル酸エチル共重合体（特許文献６）が挙げられている。
なお、前記アクリル酸・アクリルアミド・アクリル酸エチル共重合体は、ＢＡＳＦジャパンから「ウルトラホールドストロング」の商品名で市販されている。
【先行技術文献】
【特許文献】
【００１１】
【特許文献１】特開平０７−０１７８２２号公報
【特許文献２】特開平０９−１００２１５号公報
【特許文献３】特開平０９−２０２７１８号公報
【特許文献４】特開平１１−０７１２１９号公報
【特許文献５】国際公開番号 ＷＯ２００５／０２０９３７Ａ１号
【特許文献６】特開２００５−３２５０４１号公報
【発明の概要】
【発明が解決しようとする課題】
【００１２】
解決しようとする問題点は、以下の点である。
（１）歯に塗布した際、塗布液が拡散し、はみ出て、歯茎がしみて痛みを感じる。
（２）２度塗りすると、べたつき、乾きが悪い。
（３）配合する光沢成分の分散性が不十分のために、厚ぼったい感じのギラギラ感がするため、自然の白さや、輝きを訴求する商品としては不十分である。
（４）塗布膜の接着が強すぎて、歯磨きをした後でも残り、汚く見える。
【課題を解決するための手段】
【００１３】
本発明は、歯の塗布液として、美容的効果を重視し、上記のごとき従来市販の歯の塗布液の欠点を解決するするために、セラック、エステルガム、増粘・皮膜剤およびそれらの溶剤を主成分として含有する歯のマニキュア用コーティング剤組成物であることを最も主要な特徴とする。
【発明の効果】
【００１４】
本発明に係る歯のマニキュア用コーティング剤組成物は、歯に塗布したとき、塗膜がなめらかで舌が触れても違和感が無く、美容目的を達成できる。
また、塗布膜は落ちることなく長時間安定であり、歯磨きをした後にはきれいに落ちるという利点がある。
【発明を実施するための形態】
【００１５】
本発明は、セラック、エステルガム、増粘・皮膜剤、およびエタノールを主成分とすることを特徴とする歯のマニキュア用コーティング剤組成物である。
さらに詳しくは、セラックの含有量が全組成物中の１．０〜１６．０ｗｔ％、好ましくは３．０〜１２．０ｗｔ％、
エステルガムの含有量が全組成物中の０．５〜５．０ｗｔ％、好ましくは１．０〜３．５ｗｔ％、
増粘・皮膜剤として、アクリル酸・アクリルアミド・アクリル酸エチル共重合体の含有量が全組成物中の２．０〜１２．０ｗｔ％、好ましくは３．５〜９．０ｗｔ％、
界面活性剤の含有量が全組成物中の０．１〜３．５ｗｔ％、好ましくは１．０〜３．０ｗｔ％、および、エタノールからなることを特徴とする歯のマニキュア用コーティング剤組成物である。
【００１６】
前記セラックの市販品としては興洋化学株式会社製の乾燥透明セラックが挙げられる。
前記エステルガムは、樹脂酸のペンタエリスリトールもしくはグリセリンエステルである。
市販品としては、例えば、荒川化学工業製のエステルガムＨＰ（ロジン酸ペンタエリスリトールエステル）、エステルガムＡＡ−Ｇ（ロジン酸グリセリンエステル）等が挙げられる。
また、前記増粘・皮膜剤としてのアクリル酸・アクリルアミド・アクリル酸エチル共重合体は、ＢＡＳＦジャパン製のウルトラホールドストロングが挙げられる。
【００１７】
さらに、前記界面活性剤は、ＨＬＢが７以下の親油性界面活性剤で、外観が油状又はペースト状であることが望ましい。高融点の親油性界面活性剤は、エタノール溶媒への室温以下での溶解性が低く、しばしば析出するため均一溶液とならない。
また、エタノール溶液中で、顔料分散性能を有していることが望ましい。
このような条件に当てはまる界面活性剤としては、水酸基が３個以上の多価アルコール及びその脱水縮合物と炭素数８以上の脂肪酸、ヒドロキシ酸、樹脂酸などとの単一あるいは混合エステル化物を挙げることができる。
例えば、ポリグリセリン脂肪酸エステルがある。市販品としては、日光ケミカルズ株式会社製のＤＧＭＩＳ（モノイソステアリン酸ジグリセリル）、ヘキサグリンＰＲ−１５（ポリリシノレイン酸ヘキサグリセリル）、デカグリン５−ＯＶ（ペンタオレイン酸デカグリセリル）、デカグリン５−ＨＳ（ペンタヒドロキシステアリン酸デカグリセリル）、デカグリン７−ＯＶ（ヘプタオレイン酸デカグリセリル）を挙げることができる。
また、ペンタエリスリトール系脂肪酸エステルとしては、ジペンタエリトリット脂肪酸エステルがある。市販品としては、日清オイリオグループ株式会社製のコスモール１６８ＡＲＶ（ヘキサ（ヒドロキシステアリン酸／ステアリン酸／ロジン酸）ジペンタエリスリチル）、コスモール１６８ＥＶ（（ヒドロキシステアリン酸／イソステアリン酸）ジペンタエリスリチル）等を挙げることができる。
さらに、混合物としては、コグニスジャパン株式会社製のデヒムルスＥ（クエン酸ジステアリル、ヤシ油脂肪酸ペンタエリスリチル、セスキオレイン酸ソルビタン、ミツロウの混合物）を挙げることができる。
なお、前記界面活性剤は上記の化合物の１種類又は２種類以上を用いることができる。
【００１８】
前記歯のマニキュア用コーティング剤組成物には、顔料、抗う蝕作用を有する薬効成分、抗菌剤・抗菌剤からなる群より選ばれた１種または２種以上を副成分として添加することができる。
前記顔料は、雲母チタン、酸化チタン、ヒドロキシアパタイト、シリカ被覆酸化チタンから選ばれた１種または２種以上を０．５〜６．０ｗｔ％含有することができる。
雲母チタンは、ＢＡＳＦジャパン株式会社製のＦＬＡＭＥＮＣＯ、酸化チタンは、テイカ株式会社製の微粒子酸化チタンＭＴ−５００Ｂ、ヒドロキシアパタイトは、株式会社サンギ製のアパタイザーＣ、シリカ被覆酸化チタンは、昭和電工製マックスライトＦ−ＴＳ２０等が挙げられる。
前記抗う蝕作用を有する薬効成分は、ヒノキチオール（高砂香料株式会社製）、グアイアズレン（甲南化工株式会社製）、βーグリチルレチン酸（丸善製薬株式会社製）、ビサボロール（αービサボロール：ＢＡＳＦジャパン株式会社製）、カンゾウフラボノイド（油溶性甘草エキスＰ−Ｔ：丸善製薬株式会社製）、チョウジエキス（チョウジ抽出液：丸善製薬株式会社製）等が挙げられる。
殺菌剤・抗菌剤は、イソプロピルメチルフェノール（以下、ＩＰＭＰと表示する。大阪化成株式会社製）、塩化セチルピリジニウム（ＣＰＣ：和光純薬工業株式会社製）、チモール（大阪化成株式会製）、セチルトリメチルアンモニウムサッカリン（パイオニンＢ−６１１−Ｓ：竹本油脂株式会製）等が挙げられる。
【実施例１】
【００１９】
実施例１は、以下の処方１からなる歯のマニキュア用コーティング剤組成物である。
比較例１は、特許文献２記載の実施例４である。
各処方の配合量はｗｔ％である。エタノールで１００ｗｔ％とする。以下、同じである。
処方                            処方１      比較例１  
セラック                        １２．０      ２５．０  
エステルガムＨＰ                  ２．２      
コスモール１６８ＡＲＶ            ３．０      
ウルトラホールドストロング        ３．６      
ユカフォーマーＡＭ７５Ｒ２０５                  ０．８  
雲母チタン                        ２．６      
酸化チタン                                      ０．６  
エタノール                    １００．０    １００．０
なお、前記セラックは、興洋化学株式会社製の乾燥透明セラックである。
また、前記エステルガムＨＰは、荒川化学工業製のロジン酸ペンタエリスリトールエステルであり、前記コスモール１６８ＡＲＶは、日清製油製のヘキサ（ヒドロキシステアリン酸／ステアリン酸／ロジン酸）ジペンタエリスリトールエステルである。
さらに、前記ウルトラホールドストロングは、アクリル酸・アクリルアミド・アクリル酸エチル共重合体であり、前記ユカフォーマーＡＭ７５Ｒ２０５は、Ｎ−メタクリロイルオキシエチルＮ，Ｎ−ジメチルアンモニウム−α−Ｎ−メチルカルボキシベタイン・メタクリル酸ブチル共重合体である。
また、前記雲母チタンは、ＢＡＳＦジャパン株式会社製のＦＬＡＭＥＮＣＯであり、
酸化チタンは、テイカ株式会社製の微粒子酸化チタンＭＴ−５００Ｂである。
なお、エタノールは、純度９９ｗｔ％のものを使用した。以下、同じである。
【００２０】
［製造方法］
前記処方の製造方法は、以下のとおりである。
（１）セラック、エステルガム、およびウルトラホールドストロングを適量のエタノールに加えて加温し溶解する。
（２）顔料および界面活性剤を、少量のエタノールを用い乳鉢ですりつぶして混合する。
（３）前記（２）の混合物溶液に、先に溶解しておいたセラック等の混合溶液の一部を加えて、再度乳鉢ですりつぶす。
（４）前記（３）の混合物溶液を、先のセラック等の混合溶液に加え攪拌・混合した後、残りのエタノールを加えて全量を１００部とする。
製造方法は、以下、同様である。
【実施例２】
【００２１】
実施例２は、以下の処方２からなる歯のマニキュア用コーティング剤組成物である。
比較例２は、特許文献２に記載された着色液４を使用した実施例６である。
各処方の配合量は、ｗｔ％である。
処方                            処方２      比較例２  
セラック                        １０．０      １５．０  
エステルガムＨＰ                  ２．２      
デカグリン５−ＯＶ                １．０      
ウルトラホールドストロング        ８．４      
ユカフォーマーＡＭ７５Ｒ２０５                  １．０
雲母チタン                        ３．４      
黄色５号Ａｌレーキ                              ０．０１
酸化チタン                                      １．０  
エタノール                    １００．０    １００．０
なお、前記デカグリン５−ＯＶは、日光ケミカルズ製のペンタオレイン酸デカグリセリンエステルである。
また、黄色５号Ａｌレーキは、特許文献２の着色液４に使用されている顔料である。
【００２２】
実施例１の処方１、および実施例２の処方２は、前歯に塗布したとき、塗膜がなめらかで舌が触れても違和感が無かった。
比較例１、および比較例２は、前歯の塗布したとき、膜に光沢が無く表面がざらつき、舌で触れたとき違和感があり美容目的での塗膜の役割を果たしているとはいいがたい。
また、前歯への塗布の際、比較例１、および比較例２は、液が塗布面に留まらず拡散して歯茎や隣接する歯との間に溜まり塗布面のコントロールが出来なかった。
これはエタノール溶液の粘度が低いための現象であり、溶液中への共重合体の配合量を多くすれば増粘して拡散が抑えられコントロールが可能になる。
しかしながら比較例１、および比較例２で用いているカルボキシベタイン基をもつポリマーは親水性であるため、配合量を多くすると塗布膜の耐水性が低下するという二律背反の問題を抱えている。
これに対して、実施例１の処方１、および実施例２の処方２で使用した共重合体（ウルトラホールドストロング）は、比較例１、および比較例２で使用した共重合体（ユカフォーマー）に比べて、はるかに親水性が低いため、多く配合することが可能である。
【実施例３】
【００２３】
実施例３は、以下の処方３から処方５よりなる歯のマニキュア用コーティング剤組成物である。各処方の配合量は、ｗｔ％である。
処  方                      処方３        処方４        処方５  
セラック                      ４．８        ５．２        ５．０
エステルガムＨＰ              ２．６        ２．２        ２．４
デカグリン５−ＯＶ            ０．９                      ０．４
コスモール１６８ＡＲＶ                      ０．６        ０．８
デカグリン５−ＨＳ                          ０．４        
ウルトラホールドストロング    ３．３        ３．８        ４．８
雲母チタン                    ２．４        ２．０        ３．４
酸化チタン                                                ０．６
ヒドロキシアパタイト                        ０．８                
エタノール                １００．０    １００．０    １００．０  
なお、前記デカグリン５−ＨＳは、日光ケミカルズ製のペンタヒドロキシステアリン酸デカグリセリルである。
また、ヒドロキシアパタイトは、株式会社サンギ製のアパタイザーＣである。
【００２４】
実施例３の処方３から処方５について、前歯に塗布した実施テストをおこなった。
男性２人、女性１人の前歯上下２本づつに塗布し経過を調べた。
実施例３の処方３から処方５は、５時間経過後も塗布膜は落ちることなく安定であった。
但し、実施例３の処方３では、下歯に塗った場合に、液の粘性がやや不足し、歯茎までたれる傾向がみられた。
【実施例４】
【００２５】
実施例４は、以下の処方６から処方１０よりなる歯のマニキュア用コーティング剤組成物である。各処方の配合量は、ｗｔ％である。
処方                      処方６      処方７    処方８    処方９    処方１０
セラック                    ５．２      ７．０    ８．０      ５．５    ３．８
エステルガムＨＰ                        １．８    ２．２      ２．０          
エステルガムＡＡＧ          １．２      ０．４                          ２．０
デカグリン５−ＨＳ                                １．０                      
デカグリン５−ＯＶ                      １．０                                
ＤＧＭＩＳ                              ０．６                                
デカグリン７−ＯＶ          ０．８                            １．０          
コスモール１６８ＡＲＶ      １．４                ０．５                      
コスモール１６８ＥＶ                                          １．０    ０．５
デヒムルスＥ                                                            ０．８
ウルトラホールドストロング  ４．５      ６．０    ５．１      ７．５    ７．８
雲母チタン                  １．０      １．０    ２．０      ３．０          
ヒドロキシアパタイト        ２．０      ２．０                          ３．０
ヒノキチオール              ０．０１            ０．００５    ０．０２        
ＩＰＭＰ                            ０．００７  ０．００５            ０．０１
エタノール              １００．０  １００．０  １００．０  １００．０  １００
なお、エステルガムＡＡＧは、荒川化学工業製のロジン酸グリセリンエステルである。
また、ＤＧＭＩＳは、日光ケミカルズ株式会社製のモノイソステアリン酸ジグリセリルであり、コスモール１６８ＥＶは、日清オイリオグループ株式会社製の（ヒドロキシステアリン酸／イソステアリン酸）ジペンタエリスリチルであり、デヒムルスＥは、コグニスジャパン株式会社製の（クエン酸ジステアリル、ヤシ油脂肪酸ペンタエリスリチル、セスキオレイン酸ソルビタン、ミツロウ）の混合物である。
さらに、ヒノキチオールは、高砂香料株式会社製の薬効成分であり、ＩＰＭＰは、大阪化成株式会社製の殺菌剤・抗菌剤である。
【００２６】
実施例４の処方６から処方１０の歯のマニキュア用コーティング剤組成物について、前歯に塗布した実施テストを行った。
［塗布膜強度試験］
午前１０時、処方６、処方７のコーティング剤を成人男性の上側の左と右の前歯それぞれ２本に塗布し、１分ほど乾かした。
ヒドロキシアパタイトは、白さと被覆力の点で酸化チタンに劣るが、薄いパール光沢の皮膜が形成された。
午前１０時３０分休憩時間でお茶を飲んだ。１２時に昼食の弁当と味噌汁をとり、お茶を飲んだ。弁当の中に特に硬い物はなかった。
食後口をすすいで前歯の様子を調べたが、左右とも塗布膜の剥離はなかった。
午後３時の休憩でお茶を飲んだ。
午後５時３０分の帰宅まえに調べたところ、左側の正面の前歯一本の下側にわずかに剥がれた部分がみられたが、塗布膜は７時間経過してもほぼ完全に維持されていた。
［塗布膜耐久性試験］
処方８、処方９のコーティング剤について、成人男性２名と成人女性１名が左右の上２本づつの前歯に塗布して耐久試験を行った。
午前９時に左右の歯にそれぞれ処方８と処方９のコーティング剤を塗布し乾燥させた。
午前１０時３０分休憩時に、各人がお茶又はコーヒーを飲んだ。３人とも１２時に昼食の弁当・味噌汁をとりお茶を飲んだ。
食後に塗布膜の状態を調べたが、３人ともに塗布膜の膨潤や剥離は見られなかった。
午後３時にはコーヒーを飲んだ。５時半被験者２名は残業のためサンドイッチの軽食と牛乳をとった。
その後に、その２名の歯を調べたところ、塗布した前歯はパール光沢を保っていた。
処方８を塗布した歯のパールは、処方９に比べて薄かった。
帰宅した１名は午後８時に夕食をとり、午後８時３０分に塗布した歯の膜の状態を観察した。左側前歯にこすれたキズ跡が見られたが塗布膜自体はパール光沢を保ちしっかりコートされていた。
歯ブラシで丁寧に磨いたところ、研磨剤無しで塗布膜はきれいに除去された。
処方１０のコーティング剤については、男性被験者１名の上前歯４本に塗布し、乾燥させた。
左側前歯２本は、処方１０を攪拌して、直ぐにブラシで塗布した。
右側前歯２本は、処方１０を攪拌して、１分間静置した後、上層を塗布した。
攪拌後、直ぐに塗布した皮膜は、表面がざらつき、なめらかさがみられなかった。
これに対して、静置後、上層を塗布した膜は滑らかであった。
いずれの場合も、左右前歯の塗布膜は、共に丈夫で、食事をとった後でも、６時間は膜が保たれた。
上記テストの結果から、実施例４の処方６から処方１０の歯のマニキュア用コーティング剤組成物は、いずれも強度および耐久性が優れており、しかも歯ブラシで磨くと、塗布膜はきれいに除去することができるという格別な効果を奏することが明らかである。
【産業上の利用可能性】
【００２７】
本発明の歯のマニキュア用コーティング剤組成物は、人間の自然の歯だけではなく、入れ歯や、義歯の用途にも適用できる。